СПОСОБ ИЗГОТОВЛЕНИЯ РЕЗИНОВОЙ ПЛИТКИ

1. Способ изготовления резиновой плитки, включающий приготовление смеси путем перемешивания наполнителя из резиновой крошки и связующего на основе полиуретана, при этом одновременно и отдельно друг от друга изготавливают смеси для базового и верхнего цветного слоев, причем в смеси для базового слоя используют наполнитель из резиновой крошки, в смеси для верхнего цветного слоя используют наполнитель из резиновой крошки и пигментный краситель, при изготовлении смеси для верхнего цветного слоя, за исключением красного и серого цветов, вначале осуществляют процесс отбеливания указанной смеси посредством добавления в нее диоксида титана, и затем смешивание отбеленной смеси с пигментным красителем, после этого в пресс-форму последовательно выгружают смесь для верхнего цветного слоя, затем смесь для базового слоя, далее пресс-формы со смесями устанавливают в удерживающие устройства, расположенные друг под другом, образуя вертикальные ряды пресс-форм, и затем прессуют под давлением с помощью пресса, далее выдерживают полученную смесь до полного отвердения и производят выгрузку из пресс-формы полученной плитки, отличающийся тем, что при перемешивании смеси для базового и верхнего цветного слоев используют смеситель, выполненный в виде устройства разнонаправленного перемешивания верхнего и нижнего объемов базового и верхнего цветного слоев, при изготовлении смеси для базового слоя используют наполнитель из резиновой крошки фракции 1-2 мм, при изготовлении смеси для верхнего цветного слоя используют наполнитель из резиновой крошки фракции 0,5-1 мм, а выдержку полученной смеси, состоящей из базового и верхнего цветного слоев, до полного ее отвердения в пресс-форме осуществляют в течение не менее 24 часов при температуре не менее 20°C и влажности не менее 65%.
2. Способ по п. 1, отличающийся тем, что для приготовления смеси базового слоя используют следующее соотношение компонентов, мас. %:
наполнитель из резиновой крошки фракции 1-2 мм
93,5-94
связующее на основе полиуретана
5,9-6,5
3. Способ по пп. 1 и 2 отличающийся тем, что для приготовления смеси верхнего цветного слоя, за исключением красного и серого цветов, используют следующее соотношение компонентов, мас. %:
наполнитель из резиновой крошки фракции 0,5-1 мм
87-88
цигментный краситель
2,5-3,1
диоксид титана
0,9-1,0
связующее на основе полиуретана
8,6-9,1
4. Способ по пп. 1 и 2, отличающийся тем, что для приготовления смеси верхнего слоя красного цвета используют следующее соотношение компонентов, мас. %:
наполнитель из резиновой крошки фракции 0,5-1 мм
87-88
пигментный краситель красного цвета
3,4-4,1
связующее на основе полиуретана
8,6-9,1
5. Способ по пп. 1 и 2, отличающийся тем, что для приготовления смеси верхнего слоя серого цвета используют следующее соотношение компонентов, мас. %:
наполнитель из резиновой крошки фракции 0,5-1 мм
88,7-89,7
диоксид титана
1,7-2,1
связующее на основе полиуретана
8,7-9,3
6. Способ по п. 1, отличающийся тем, что смесь для базового слоя перемешивают поочередно в первом и третьем смесителях, а смесь для верхнего цветного слоя перемешивают поочередно во втором и четвертом смесителях.